(57)【要約】      （修正有）【課題】高温でも結着強度が強い袋状のセパレータ及び、それを用いた安全なリチウムイオン二次電池を提供する。【解決手段】融点もしくはガラス転移温度が２００℃以上の樹脂からなる耐熱多孔質層と、融点もしくはガラス転移温度が１６０℃未満のポリオレフィン樹脂からなるポリオレフィン多孔質層と、を有する多層セパレータを、その端部において、前記ポリオレフィン多孔質層を互いに対向させ、その対向した前記ポリオレフィン多孔質層を熱融着し接合部４１とすることで、袋状セパレータ４０とし、接合部４１は、前記ポリオレフィン多孔質層のポリオレフィン樹脂が前記耐熱多孔質層内に染みこんでいるようにした。【選択図】図１
2013211155.tif 000002
【特許請求の範囲】
【請求項１】
融点もしくはガラス転移温度が２００℃以上の樹脂からなる耐熱多孔質層と、
融点もしくはガラス転移温度が１６０℃未満のポリオレフィン樹脂からなるポリオレフィン多孔質層と、
を有する多層セパレータを、
その端部において、前記ポリオレフィン多孔質層を互いに対向させ、その対向した前記ポリオレフィン多孔質層を熱融着し接合部とすることで、袋状セパレータとし、
前記接合部は、前記ポリオレフィン多孔質層のポリオレフィン樹脂が前記耐熱多孔質層内に染みこんでいることを特徴とするリチウムイオン二次電池用セパレータ。
【請求項２】
前記ポリオレフィン樹脂は、前記耐熱多孔質層の前記ポリオレフィン多孔質層とは反対側の面にまで染み出していることを特徴とする請求項１記載のリチウムイオン二次電池用セパレータ。
【請求項３】
前記リチウムイオン二次電池用セパレータは、その外側を更にポリオレフィン樹脂からなる別のポリオレフィン多孔質層で挟んで接合されていることを特徴とする請求項１または２に記載のリチウムイオン二次電池用セパレータ。
【請求項４】
前記耐熱多孔質層は、ポリイミド、またはポリアミドイミドから選ばれる有機樹脂、または、酸化アルミニウム、または酸化珪素から選ばれる無機粒子、もしくはセルロースの不織布からなることを特徴とする請求項１乃至３のいずれか一項に記載のリチウムイオン二次電池用セパレータ。
【請求項５】
正極と、負極と、電解質と、請求項１乃至４のいずれか一項に記載のリチウムイオン二次電池用セパレータと、を備えるリチウムイオン二次電池。
【発明の詳細な説明】
【技術分野】
【０００１】
本発明は、リチウムイオン二次電池用セパレータ及び、それを用いたリチウムイオン二次電池に関する。
【背景技術】
【０００２】
昨今、電気自動車や自然エネルギーを活かしたスマートグリッドなどによる省エネルギー社会を目指した発展が望ましい。その中で、二次電池は蓄電装置として大きな役割を持つ。特に、リチウムイオン二次電池は、容量・出力ともに優れ、システムの小型化に貢献しうる。
【０００３】
特に、上記のような目的のリチウムイオン二次電池は、大容量化が求められていて、大容量化と安全との両立が課題となっている。リチウムイオン二次電池は、正極及び、負極及び、セパレータ、電解質からなり、特にセパレータは、正極と負極の両電極間での短絡を防ぐという意味で、信頼性に大きく寄与する。また、リチウムイオン二次電池は、１００℃近辺を一つの基準温度としている場合が多く、１００℃近辺の設定された温度付近で、セパレータとして用いている、ポリオレフィン製の多孔質膜の孔が閉じ、リチウムイオン二次電池がシャットダウンされるよう設計され、さらに安全な設計となっている。
【０００４】
さらに温度が上昇してしまった場合、セパレータの収縮開始温度に達することで、収縮が発生し、信頼性を損ねてしまう場合があるが、特許文献１のように、セパレータを袋状にすることで、積層された電極間にずれが生じても短絡が起きる可能性を防止した技術が知られている。このような袋状構造は、一般にポリオレフィン樹脂の熱融解を利用し、端部を接合することで得られているが、特許文献１では、さらに、温度特性の異なるセパレータを２つの独立した袋状セパレータに収納することで、さらに安全な構成としている。
【０００５】
今後、さらに電池容量や容積の大きいリチウムイオン二次電池へ発展した場合、電池特性のみならず、更なる信頼性が要求され、特にセパレータへの高温での要求は高い。しかしながら、既存のセパレータにさらに高温での信頼性を高める場合は、耐熱性の高い樹脂組成のセパレータを用いる必要があるものの、耐熱性の高い樹脂を使用すると融点もしくはガラス転移温度が高くなってしまうため、熱融着温度も高くなり、通常行われる２００℃程度未満の温度での熱融着が困難になり袋状セパレータ端部の接合部の接合強度が弱くなってしまう。
【先行技術文献】
【特許文献】
【０００６】
【特許文献１】特開２００１−３５４７２号公報
【発明の概要】
【発明が解決しようとする課題】
【０００７】
本発明は、上記課題に鑑みてなされたものであり、融点もしくはガラス転移温度が２００℃以上である樹脂からなる耐熱多孔質層を有する多層膜のセパレータを用いた袋状セパレータとして、収縮による短絡防止と接合強度を向上させた、より高信頼性のリチウムイオン二次電池用セパレータ及びリチウムイオン二次電池を提供することを目的とする。
【課題を解決するための手段】
【０００８】
本発明に係る袋状セパレータは、融点もしくはガラス転移温度が２００℃以上である樹脂からなる耐熱多孔質層と、少なくとも一層以上の融点もしくはガラス転移温度が１６０℃未満のポリオレフィン樹脂からなるポリオレフィン多孔質層と、を有する多層セパレータを、その端部においてポリオレフィン多孔質層を互いに対向させ、その対向したポリオレフィン多孔質層を熱融着し接合部を形成することで袋状となり、前記接合部は、前記耐熱多孔質層内に前記ポリオレフィン樹脂が染みこんでいることを特徴とするリチウムイオン二次電池用セパレータである。
【０００９】
この構成によれば、ポリオレフィン層とポリオレフィン層を熱融着させることで、耐熱収縮機能が高く２００℃以上の熱融着を必要とする耐熱多孔質層を有していてもセパレータを袋状とすることができ、高温環境におけるセパレータの収縮を抑え、また、ポリオレフィン樹脂が耐熱多孔質層内に入り込むことで、アンカー効果が得られ、接着部の接合強度を増すことができる。このようにして、高温でもセパレータの収縮による短絡防止と接合強度に優れた高信頼性リチウムイオン二次電池用セパレータを得ることができる。
【００１０】
また、上記ポリオレフィン樹脂は、上記耐熱多孔質層の前記ポリオレフィン多孔質層とは反対側の面にまで染み出していることが望ましい。
【００１１】
この構成によれば、さらに強い接合強度を得ることができる。
【００１２】
さらに、上記接合部は、その外側を更にポリオレフィン樹脂からなる別のポリオレフィン多孔質層で挟んで接合されていることが望ましい。
【００１３】
この構成によれば、ポリオレフィン樹脂が耐熱多孔質層を介して、両面に積層されることで、より強い密着が図られる。そのような構造により、接着部はアンカー効果により、更に接合強度が増加することで、よりリチウムイオン二次電池の信頼性を向上することができる。
【００１４】
さらに前記耐熱多孔質層は、ポリイミド、またはポリアミドイミドから選ばれる有機樹脂、または、酸化アルミニウム、または酸化珪素等から選ばれる無機粒子、もしくはセルロースの不織布からなることが望ましい。
【００１５】
この構成によれば、ポリイミド、またはポリアミドイミドから選ばれる有機樹脂、または、酸化アルミニウム、または酸化珪素から選ばれる無機粒子、もしくはセルロースの不織布の融点またはガラス転移温度は、いずれも２００℃以上であり、良好な耐熱多孔質層を得ることができる。
【００１６】
また、本発明に係るリチウムイオン二次電池は、正極と、負極と、電解質と、上述したリチウムイオン二次電池用セパレータと、を備えることを特徴としている。
【００１７】
この様な構成によれば、収縮による短絡防止と接合強度を向上させた、より信頼性が高いリチウムイオン二次電池を得ることができる。
【００１８】
また、本発明に係るリチウムイオン二次電池は、正極と、負極と、電解質と、上述のリチウムイオン二次電池用セパレータと、を備え、前記リチウムイオン二次電池用セパレータは、負極のみを袋状セパレータ内部に収納してなることが望ましい。
【発明の効果】
【００１９】
本発明によれば、収縮による短絡防止と接合強度を向上させた、より信頼性が高いリチウムイオン二次電池用セパレータ及びリチウムイオン二次電池を得ることができる。
【図面の簡単な説明】
【００２０】
【図１】本実施形態のリチウムイオン２次電池を模式的に示す図である。
【図２】本実施形態のリチウムイオン２次電池用セパレータの構成例を示す概略断面図である。
【図３】本実施形態のリチウムイオン２次電池用セパレータを構成するポリオレフィン多孔質層上に耐熱多孔質層形成した積層構造を示す概略断面図である。
【図４】本実施形態のリチウムイオン２次電池用セパレータの接合部の構造を示す概略断面図である。
【図５】本実施形態のリチウムイオン２次電池用セパレータの接合部の別の構造を示す概略断面図である。
【図６】本実施形態のリチウムイオン２次電池用セパレータに負極を収容した際の構造を示す模式図である。
【発明を実施するための形態】
【００２１】
本発明を実施するための形態（実施形態）につき、図面を参照しつつ詳細に説明する。なお、本明細書において特に言及している事項以外の事柄であって本発明の実施に必要な事柄は、当該分野における従来技術に基づく当業者の設計事項として把握されうる。本発明は、本明細書に開示されている内容と当該分野における技術常識とに基づいて実施することができる。
【００２２】
図２は、本実施形態のリチウムイオン２次電池用セパレータの構成例を示す概略断面図である。
本実施形態の袋状セパレータ４０として、熱融着することで形成した接合部４１を隣り合う２辺に形成し、袋状としたものを挙げる。
【００２３】
また、図３は、本実施形態のリチウムイオン２次電池用セパレータを構成するシート状セパレータ５０の概略断面図を示す。
このシート状セパレータ５０は、ポリオレフィン多孔質層６２上に耐熱多孔質層６１を形成した積層構造を示すシート状セパレータの概略断面図である。
【００２４】
このシート状セパレータ５０を１枚用意し、２つに折り曲げて図１に示す様な袋状セパレータ４０にすることができる。
このとき、シート状セパレータ５０は、ポリオレフィン多孔質層６２を互いに対向させるように折り曲げ、シート状セパレータ５０同士の端部を熱融着により接合させ袋状セパレータ４０を作製する。
【００２５】
もちろんシート状セパレータ５０を２枚用意し、ポリオレフィン多孔質層６２を互いに対向させ、熱融着によりシート状セパレータ５０同士を接合させ袋状セパレータ４０としても良い。
【００２６】
このように、熱融着により接合した接合部４１は、図４に示す様な断面構造となる。
上述した様にシート状セパレータ５０をポリオレフィン多孔質層６２同士が互いに対向するようにし、例えば熱を加えながらプレスすることで熱融着し、ポリオレフィン多孔質層６２同士が溶け合い接合する。ここで図４上では、２つのポリオレフィン多孔質層６２は界面を持って接合している図を示したが、もちろん界面が見えない程度に一体となって接合されていても良い。
【００２７】
ポリオレフィン多孔質層６２には、融点もしくはガラス転移温度が１６０℃未満の樹脂を用いることができる。具体的にはメルトダウン特性を利用し熱融着させ袋状とするため、例えば、ポリエチレン、ポリプロピレンなどからなるポリオレフィン系樹脂が好ましい。
【００２８】
一方、耐熱多孔質層６１には、融点もしくはガラス転移温度が２００℃以上のものを用いることができる。具体的にはポリイミド、ポリアミド、ポリアミドイミド、ポリアラミド等の耐熱樹脂や、セルロースの不織布、金属酸化物からなる無機粒子等が例示される。ここで金属酸化物は、酸化アルミニウム、酸化珪素が安定性の面からも好ましい。
【００２９】
このとき、袋状セパレータを作製するときの熱融着の設定温度は、１６０℃から２００℃（たとえば１８０℃）に設定することができ、接合部４１のガラス転移温度が２００℃以上である樹脂からなる耐熱多孔質層６１の、多孔状態は維持され、接合部の接合強度に寄与する。また、１６０℃を超えるような高温においても、耐熱多孔質層６１は骨格として維持可能であり、高温での接合部４１の接合強度は高いまま維持される。
【００３０】
この接合部４１は、耐熱多孔質層６１と、ポリオレフィン多孔質層６２とで構成される。熱融着をした後でも、耐熱多孔質層６１は骨格として働き、接合部の接合強度を高めることができる。また、ポリオレフィン多孔質層６２中のポリオレフィン樹脂が熱融着時に耐熱多孔質層６１へ染み込むことにより、アンカー効果が得られ、接合部４１の接合強度は増す。さらに染み込み量が増えるに従い、よりアンカー効果が増加し、接合強度は更に増加する。特にこの染み込み量は接合部の厚みに対し１／１０以上が好ましい。したがって、その染み込み量は、上記ポリオレフィン樹脂が、上記耐熱多孔質層の前記ポリオレフィン多孔質層とは反対側の面にまで染み出していてもよい。この様な形態を取ることで更に接合強度に優れた袋状セパレータとすることができる。
【００３１】
これまで、図４に示す様な袋状セパレータについて説明してきたが、別の形態として、ポリオレフィン多孔質層６２を互いに対向させ、外側を耐熱多孔質層とし一体に接合した袋状セパレータ４０に対し、その接合部４１に別途ポリオレフィン樹脂のフィルムをその接合部の外側の面上に形成し、さらに熱融着を施した図５に示す形態としても良い。このようにポリオレフィン樹脂からなる別のポリオレフィン多孔質層６２を上述した接合部の外側から接合することで、耐熱多孔質層を骨格として上下で一体化されるため、さらに接着強度を増すことができる。
【００３２】
一般に、ポリオレフィン系樹脂の多孔質膜は、延伸法を用いて作成され、延伸方向への収縮が顕著となる。収縮方向に対して略垂直に延びる袋状セパレータの折り返し部分となる辺を接合部分となる辺として設定すると、その辺に略垂直に収縮力が働き、板状の電極の一辺へ均等に力がかかるため、セパレータの収縮が最大限抑制されるため、より信頼性が向上される。また、セパレータの延伸方向が２軸であり、軸が直角である場合は、収縮も略垂直な関係の２方向成分となる。この場合は、図６に示すとおり、電極タブ（引き出し電極）７２取り出し部分を除く、袋状のセパレータの全ての辺を折り返し辺または、熱融着辺とすることで、電極を収容した袋状セパレータ８０とし、それをリチウムイオン二次電池に適応することでリチウムイオン二次電池の安全をさらに向上させることができる。
【００３３】
（リチウムイオン二次電池）
図１に、本実施形態のリチウムイオン二次電池１０の断面を模式的に示す。
本実施形態のリチウムイオン二次電池１０は、リチウムイオンを吸蔵放出する材料（正極活物質，負極活物質）を含む正極２０および負極３０と、リチウムイオン伝導性を有する電解質と、正極と負極との間にあって電解質を保持する袋状の袋状セパレータ４０と、を含み、その袋状セパレータ４０は接合部４１で接合され袋状となっている。したがって袋状セパレータ４０は図示されていないが、上述した様に耐熱多孔質層を有するポリオレフィン膜からなっている。
【００３４】
本実施形態のリチウムイオン二次電池の電極は、集電体２２、３２の両面に活物質層２１、３１を形成した構造をとっている。具体的には、正極２０は、正極集電体２２の両面に正極活物質層２１を備えて構成されており、負極３０は、負極集電体３２の両面に負極活物質層３１を備えて構成されている。
【００３５】
また活物質層２１、３１は活物質材料と、バインダーと、導電助剤とを含む塗料を集電体に塗布することによって形成することができる。バインダーには、ポリフッ化ビリニデン（ＰＶＤＦ）、スチレンブタジエンゴム（ＳＢＲ）、カルボキシメチルセルロース（ＣＭＣ）などを用いることができる。これらバインダーを溶解させる溶媒には、Ｎ−メチルピロリドン（ＮＭＰ）、純水などを用いることができる。導電助剤には、カーボンブラック、アセチレンブラック、黒鉛などを用いることができる。集電体は、リチウムイオン二次電池に使用されている各種公知の金属箔を用いることができる。具体的には、負極集電体３２としては銅箔が、正極集電体２２としてはアルミニウム箔が例示される。
【００３６】
作製した正極と負極どちらかの電極は、袋状のセパレータに挿入される。この時、セパレータは、メルトダウン特性を利用し熱融着させ袋状とするため、例えば、ポリエチレン、ポリプロピレンなどからなるポリオレフィン系樹脂層と、耐熱多孔質層を積層した２層以上のいわゆる多孔膜を用いることができる。耐熱多孔質層としては、多孔構造を有するポリイミド、ポリアミド、ポリアラミド等の樹脂からなる耐熱樹脂層や、セルロースの不織布層、金属酸化物からなる無機粒子層などが例示される。ここで金属酸化物は、酸化アルミニウム、酸化珪素が好ましい。
【００３７】
その後、正極と負極は、積層又は巻回され、電池要素として図示しないが外装体の中に挿入される。正極、負極、セパレータを積層した電池要素を封入する外装体は特に制限はなく、アルミニウムやステンレス製の缶、アルミニウムラミネート製の外装袋を適宜選択することができる。ここで、アルミラミネートフィルムは、一般に内側の熱融着層としてポリプロピレンを用いていることが多いが、セルが高温となった場合は、このポリプロピレン層も溶け、アルミラミネートのアルミ層を介して短絡する場合もある。そのため、アルミラミネート製の外層体を用いた場合には、積層体の最外層の電極を袋状セパレータに収納すれば、アルミラミネート層を介しての短絡防止につながる。したがって上記電池要素は、その最外層の電極が負極である場合には、負極を袋状セパレータへ挿入することが望ましい。
【００３８】
この外装体の中に電池要素を挿入した後、電解質が加えられる。電解質は、非水電解液、ゲル状の電解質、無機物あるいは有機物の固体電解質を広く用いることができる。例えば、非水電解液は溶媒と塩を含む物を用いることができ、これは適宜添加物を含んでいてもよい。
【００３９】
非水電解液の溶媒には、リチウムイオン伝導性のある溶媒が望ましい。例えば、エチレンカーボネート（ＥＣ）、プロピレンカーボネート（ＰＣ）、ブチレンカーボネート（ＢＣ）等の環状炭酸エステルを単体または適宜組み合わせて使用することができる。電気伝導度を高くし、かつ適切な粘度を有する電解液を得るため、ジメチルカーボネート（ＤＭＣ）、メチルエチルカーボネート（ＭＥＣ）、ジエチルカーボネート（ＤＥＣ）、ジフルオロカーボネート（ＦＥＣ）等を併用してもよい。非水電解液中の塩には、ＬｉＰＦ６、ＬｉＢＦ４、ＬｉＣｌＯ４などを用いることができる。
【００４０】
電解質を加えた後、所定の電流量にて初回充電を行い、リチウムイオン二次電池を得ることができる。
【００４１】
以下、実施例及び比較例に基づいて本発明をより具体的に説明するが、本発明は以下の実施例に限定されるものではない。
（実施例１）
【００４２】
〔袋状セパレータの作成〕
２４μｍの多孔性ポリプロピレンフィルムセパレーターにポリアミドイミド層を塗布、抽出することで、ポリプロピレンフィルムのポリオレフィン多孔質層上に耐熱多孔質層を有するセパレータを得た。得られたポリプロピレンフィルム（ＰＰ）／ポリアミドイミド層（ＰＡＩ）のセパレータの膜厚は２７μｍであり、耐熱多孔質層の厚さは、３μｍであることを確認した。その後、ポリアミドイミド層が外側になるように一辺を折り返し、他辺のうち一辺を残し、ポリオレフィン樹脂の多孔質層層とポリオレフィン樹脂の多孔質層を接触するようにし、インパルスシーラーを用いて約１８０℃にて熱融着させ袋状のセパレータを得た。接合部の厚さを測定したところ、４０μｍであり、接合部について、接合面に対し垂直方向の断面を走査型電子顕微鏡（ＳＥＭ）を用いて観察したところ、合計６μｍの厚さの耐熱多孔質層に対して、ポリオレフィン樹脂の耐熱多孔質層への染み込み深さは４μｍであることが確認できた。つまり各耐熱多孔質層には２μｍずつ染みこんでいることを確認した。また、得られた接合部分を切り出し、小型卓上試験機（株式会社  島津製作所  製小型卓上試験機  ＥＺ  Ｔｅｓｔ）を用い、剥離試験を行い、単位接着辺長さあたり結着強度を求めた。結果を表１に示す。
〔電池電極の作成〕
（正極）
正極活物質として、ＮＣＭ（ＬｉＮｉ１／３Ｍｎ１／３Ｃｏ１／３Ｏ２）と、導電助剤としてカーボンブラック及び黒鉛、バインダーとしてＰＶＤＦ（ポリフッ化ビニリデン）、を用い正極を作成した。ＮＣＭについては、平均粒径（Ｄ５０）で５μｍのものを使用した。ＮＣＭを８５ｇ、カーボンブラックを５ｇ、黒鉛を５ｇの混合比率とした。これにＰＶＤＦのＮ−メチル−２−ピロリジノン（ＮＭＰ）溶液（５０ｇ、１０ｗｔ％）を加えて混合し、塗料１６５ｇを作成した。この塗料を集電体であるアルミニウム箔（厚み２０μｍ）にドクターブレード法で塗布後、９０℃で乾燥し、圧延した。
【００４３】
（負極）
負極活物質として天然黒鉛を４５ｇ、導電助剤としてカーボンブラックを２．５ｇ、をドライミックス（乾式粉体混合）した後に、バインダーとしてＰＶＤＦ溶液２２．５ｇを加え負極用の塗料を作成した。この塗料を集電体である銅箔（厚み１６μｍ）にドクターブレード法で塗布後、乾燥（９０℃）、圧延した。
【００４４】
〔リチウムイオン二次電池の作成〕
得られた正極、負極を所定の寸法に切断した。正極、負極には、外部引き出し端子を溶接するために塗料（活物質＋導電助剤＋バインダー）を塗布しない部分を設けた。袋状のセパレータに一枚ずつ負極を収納した。その後、袋状セパレータに収納された負極と正極とをこの順序で交互に積層した。このとき、リチウムイオン二次電池の容量が４Ａｈになるように積層した。正極、負極には、それぞれ、外部引き出し端子としてアルミニウム箔（幅１０ｍｍ、長さ４０ｍｍ、厚み１００μｍ）、ニッケル箔（幅１０ｍｍ、長さ４０ｍｍ、厚み１００μｍ）を超音波溶接した。この外部引き出し端子に、ポリプロピレン（ＰＰ）を巻き付け熱接着させた。
【００４５】
正極、負極、セパレータを積層した電池要素を、アルミニウムラミネート材料からなり、その構成は、ＰＥＴ（１２μｍ）／Ａｌ（４０μｍ）／ＰＰ（５０μｍ）である外装体に収容した。外装体の中に電池要素を入れた後、電解液としてエチレンカーボンネート（ＥＣ）とジエチルカーボネート（ＤＥＣ）の混合溶媒（ＥＣ：ＤＥＣ＝３０：７０体積％）にＬｉＰＦ６を１Ｍ（ｍｏｌ／Ｌ）に溶解させたものを添加し、外装体を真空密封し、リチウムイオン二次電池を作成した。リチウムイオン二次電池は、封止後、２００ｍＡ（０．０５Ｃ）にて１０時間初回充電した。得られたリチウムイオン二次電池の、初期の平均放電容量は約４Ａｈであった。
【００４６】
〔ホットオーブン試験〕
ホットオーブン試験の条件は、開始温度２５℃、昇温速度５℃／分、上限温度１６０℃とし、その後２時間保持とした。得られたリチウムイオン二次電池を１０個４．２Ｖまで充電し、ホットオーブンへ投入した。実施例１のリチウムイオン二次電池の場合、昇温中に正極と負極の短絡が発生したものはなかった。その後、１６０℃にて２時間保持したところ、短絡した電池は発生しなかった。
（実施例２）
【００４７】
〔袋状セパレータの作成〕
実施例１と同様に耐熱セパレータを作成した。その後、ポリアミドイミド層が外側になるように一辺を折り返し、ポリオレフィン樹脂の多孔質層層とポリオレフィン樹脂の多孔質層を接触するようにした。また、厚さ１６μｍの所定の大きさのポリオレフィンのフィルムを接合部につき二枚となるように所定数用意した。接合部とする領域にて、ポリイミド層の外側から、用意した二枚一組のポリオレフィンのフィルムを用いはさんだ後、インパルスシーラーを用いて熱融着させ袋状のセパレータを得た。このとき、接合部におけるポリオレフィン樹脂の耐熱多孔質層への染み込み深さが、１μｍ以下となるようにした。その後、接合部のサンプルを取り出し、ポリオレフィン染み込み量と、結着強度を評価した。結果を表１に示す。
【００４８】
〔リチウムイオン二次電池の作成〕
実施例２の袋状セパレータを用いたほかは、実施例１と同様にしてリチウムイオン二次電池を得た。得られたリチウムイオン二次電池の初期容量は４Ａｈであった。
【００４９】
〔ホットオーブン試験〕
実施例１と同様に、ホットオーブン試験を行った。１０個中２個のリチウムイオン二次電池が、１６０℃に保持している途中で短絡した。結果を表１に示す。
（実施例３）
【００５０】
〔袋状セパレータの作成〕
実施例１と同様に耐熱セパレータを作成した。その後、ポリオレフィン層が内側になるように一辺を折り返し、ポリプロピレンフィルムのポリオレフィン層とポリオレフィン層を接触するようにした。また、厚さ１６μｍの所定の大きさのポリオレフィンのフィルムを接合部につき二枚となるように所定数用意した。接合部とする領域にて、ポリイミド層の外側から、用意した二枚一組のポリオレフィンのフィルムを用いはさんだ後、インパルスシーラーを用いて熱融着させ袋状のセパレータを得た。このとき、接合部におけるポリオレフィン樹脂の耐熱多孔質層への染み込み深さが、６μｍとなるようにした。この時、ポリオレフィン樹脂が、耐熱多孔質層であるポリアミドイミド層のポリオレフィン層とは反対側の面にまで染み出していることを確認した。その後、実施例１と同様に接合部のサンプルを取り出し、ポリオレフィン樹脂の耐熱多孔質層への染み込み深さと、結着強度を評価した。結果を表１に示す。
【００５１】
〔リチウムイオン二次電池の作成〕
実施例３の袋状セパレータを用いたほかは、実施例１と同様にしてリチウムイオン二次電池を得た。得られたリチウムイオン二次電池の初期容量は４Ａｈであった。
【００５２】
〔ホットオーブン試験〕
実施例１と同様に、ホットオーブン試験を行った。結果を表１に示す。
【００５３】
（比較例１）
【００５４】
〔シャットダウン特性の良い袋状セパレータの作成〕
２４μｍの多孔性ポリプロピレンフィルムセパレーターを用いた。一辺を折り返し、他辺のうち一辺を残し、ポリオレフィン層とポリオレフィン層を接触するようにした。その後、インパルスシーラーを用いて熱融着させ袋状のセパレータを得た。実施例１と同様に接合部のサンプルを取り出し、結着強度を評価した。結果を表１に示す。
【００５５】
〔メルトダウン特性の良い袋状セパレータの作成〕
ポリアミドイミドをポリエチレンテレフタレート（ＰＥＴ）フィルムに塗布し、抽出することで、ＰＥＴフィルム上に耐熱多孔質層を得た。その後、ＰＥＴフィルムから耐熱多孔質層をはがし、ポリアミドイミドの多孔質セパレータを得た。その後、一辺を折り返し、端部同士をインパルスシーラーを用いて熱融着させ、袋状セパレータをえた。この時のインパルスシーラーの温度は約２００℃の設定であった。実施例１と同様に接合部のサンプルを取り出し、結着強度を評価した。結果を表１に示す。
【００５６】
〔リチウムイオン二次電池の作成〕
上述したように比較例１として準備した２つの袋状セパレータを重ねて用い、特許文献１のように、シャットダウン特性のよいセパレータを内側に、メルトダウン特性の良いセパレータを外側にして、電極を収納したほかは、実施例１と同様にしてリチウムイオン二次電池を得た。得られたリチウムイオン二次電池の初期容量は４Ａｈであった。
【００５７】
〔ホットオーブン試験〕
実施例１と同様に、ホットオーブン試験を行った。結果を表１に示す。
【００５８】
（比較例２）
〔シャットダウン特性の良い袋状セパレータの作成〕
２４μｍの多孔性ポリプロピレンフィルムセパレーターを用いた。一辺を折り返し、他辺のうち一辺を残し、ポリオレフィン層とポリオレフィン層を接触するようにした。その後、インパルスシーラーを用いて熱融着させ袋状のセパレータを得た。実施例１と同様に接合部のサンプルを取り出し、結着強度を評価した。
【００５９】
〔リチウムイオン二次電池の作成〕
比較例２の袋状セパレータを用いたほかは、実施例１と同様にしてリチウムイオン二次電池を得た。得られたリチウムイオン二次電池の初期容量は４Ａｈであった。
【００６０】
〔ホットオーブン試験〕
実施例１と同様に、ホットオーブン試験を行った。結果を表１に示す。
【表１】
2013211155.tif 000003
【産業上の利用可能性】
【００６１】
本発明は、耐熱有する袋状セパレータを用いることで、信頼性の高いリチウムイオン二次電池を得ることができ、リチウムイオン二次電池の製造、販売に寄与するので、産業上の利用可能性を有する。
【符号の説明】
【００６２】
１０  袋状セパレータを有するリチウムイオン二次電池
２０  リチウムイオン二次電池の正極
２１  正極活物質層
２２  正極集電体
３０  リチウムイオン二次電池の負極
３１  負極活物質層
３２  負極集電体
４０  袋状のセパレータ
５０  シート状セパレータ
６１  耐熱多孔質層
６２  ポリオレフィン多孔質層
【図１】
2013211155.tif 000004
【図２】
2013211155.tif 000005
【図３】
2013211155.tif 000006
【図４】
2013211155.tif 000007
【図５】
2013211155.tif 000008
【図６】
2013211155.tif 000009